Brevet FR2582310A1 — publié le 19861128

L'i.nvention concerne des compositions thermoplastiques ou agrégats thermo-plastiques comprenant pour l'essentiel des matières minérales pulvérulentes en très haute teneur, au moins un polymère et/ou copolymère thermoplastique polyoléfinique en petite quantité, disposant d'un indice de fluidité élevé, enfin un agent fluidifiant du mélange constitué par les matières minérales pulvérulentes et le polymère et/ou copolymère thermoplastique, lesdites compositions ou agrégats étant destinés à être incorporés dans les polymères thermoplastiques. D'une manire générale et selon l'art antérieur, il est connu depuis longtemps de préparer des granulés thermoplastiques formés d'une matière minérale et/ou organique pulvérulente telle que par exemple du carbonate de calcium très finement broyé, éventuellement d'agents divers tels que des stabilisants, des lubrifiants, des plastifiants, des agents de pontage, des agents biocides, des ignifugeants, et d'un polymère qui est une polyoléfine, le mélange de ces divers constituants étant soumis à des actions thermiques et mécaniques de malaxage et d'extrusion. Jusqu'à ce jour, l'homme de métier a tenté de jouer sur la composition des granulés, en augmentant le plus possible la part de matière minérale et/ou organique grâce à l'emploi des malaxeurs les plus puissants. Et il est reconnu aujourd'hui que la part de matière minérale ne peut guère dépasser 75 % en poids des granulés, représentant 300 parties en poids pour 100 parties en poids de polymère, sans présenter des inconvénients majeurs pour la préparation et/ou l'emploi des granulés produits tel que par exemple la redispersion de la matière minérale dans les polymères. L'un des inconvénients majeurs qui apparaît lors de la mise en oeuvre de matière minérale, en quantité élevée, proche des limites précitées, se manifeste dans l'hétérogénéité (au moment et quelle que soit l'importance du malaxage) du mélange formé de la charge minérale et du polymère, tel qu'une polyoléfine, qui peut conduire à la réalisation de granulés de composition très hétérogène préjudiciable à leur utilisation ultérieure, hétérogénéité souvent à l'origine de la chute des caractéristiques mécaniques des matières plastiques chargées au moyen desdits granulés. Un autre inconvénient également majeur, apparaît quand l'homme de métier tente d'augmenter d'une manière excessive la quantité de matière minérale par rapport à la quantité de polymère thermoplastique mise en oeuvre dans le mélange, c'est-à-dire tente d'introduire plus de 300 parties en poids de charge minérale - 3- 2582310 constater que l'usage du carbonate de calicum modifié par un tel traitement ne permet pas d'augmenter la quantité de matières minérales dans les polymères de manière sensible. Par la suite, on a proposé de créer une bonne compatibilité entre la matière minérale hydrophile et le polymère hydrophobe en introduisant, lors de la préparation de la composition, un agent de pontage entre la charge minérale et le polymère constitué par un composé organophosphorique, du type phosphonate ou acide phosphonique, de telle sorte que la composition plastique destinée au moulage contienne de 90 à -20 parties en poids d'une polyoléfine, de 10 à 80 parties en poids d'un carbonate alcalino-terreux et de 0,1 à 10 parties en poids par rapport à la charge minérale de l'agent de pontage (DE. 2735160). Toutefois, il a été constaté que l'utilisation d'un tel agent n'apportait pas les améliorations escomptées. En d'autres termes, la compatibilité entre la charge minérale hydrophile et les polyoléfines hydrophobes n'est pas sensiblement améliorée, de telle sorte que certaines propriétés mécaniques des polymères chargés restent encore insuffisantes. On a également proposé, pour améliorer la compatibilité entre la matière minérale hydrophile et le polymère hydrophobe, de substituer à l'agent de pontage précité un composé organo-soufré, de type esters sulfuriques ou acide sulfonique, ou de leurs dérivés. (EP 0017038). Mais, s'il a été constaté que l'utilisation de ce dernier agent améliore certaines propriétés mécaniques des polymères chargés, par l'effet de pontage, pour les quantités préconisées de matières minérales par contre la quantité de matière minérale reste limitée au plus à 80 % en poids de la masse totale, ou encore reste limitée à 400 parties en poids de matière minérale pour lO0 parties du cumul formé par le polymère et l'agent de pontage. On a enfin proposé (U.S. 4,455,344) de préparer des granulés contenant: a) de 60 à 90 parties en poids d'une charge minérale de dimension moyenne comprise entre 0,05 et 100 jm, b) de 5 à 35 parties en poids d'une polyoléfine cristalline de dimension moyenne comprise entre 150 et l00 pm, c) de 5 à 35 parties en poids d'un agent liant ayant un point de fusion inférieur d'au moins 10 C à celui de la polyoléfine cristalline. Pour aboutir à de tels granulés, le procédé proposé consiste à recouvrir la polyoléfine cristalline et/ou les particules de la charge minérale au moyen de l'agent liant qui constitue une enveloppe assurant l'adhérence des particules entre elles. Mais, il a été expérimentalement vérifié que des granulés préparés selon le -2- 2582310 pour 100 parties en poids de polymère. Dans ce cas, il se produit au moment du malaxage des composants et selon le type de malaxeur utilisé, soit une prise en masse du mélange conduisant au blocage du malaxeur quand celui-ci est par exemple du type à vis, soit une ségrégation des constituants qui se manifeste par l'impossibilité de les lier quand le malaxeur est du type à hélices ou à rotors. Dès lors, il devient impensable de mettre en oeuvre, c'est-à-dire de redisperser de telles compositions hétérogènes dans des polymères thermo-plastiques, sans risque de produire des matières plastiques chargées de manière très irrégulière dont les aspects de surface et certaines caractéristiques mécaniques seraient très sensiblement affaiblies, voire même compromises. Ainsi, il s'avère que la composition de granulés en matières minérales par rapport à la quantité de polymère thermoplastique est naturellement limitée en raison des inconvénients majeurs précités. Pourtant, de telles difficultés ont déjà conduit antérieurement l'homme de métier à rechercher toutes améliorations qui pouvaient être apportées aux divers constituants de ces compositions plastiques afin qu'elles puissent contenir de plus en plus de matières minérales sans que se produisent les inconvénients précités. De multiples solutions ont été préconisées dans la littérature spécialisée pour pallier les inconvénients majeurs constatés. Tout d'abord comme les matières minérales ont souvent un caractère hydrophile, elles apparaissent comme peu conciliables avec tous les polymères et en particulier avec ceux franchement hydrophobes. Dans ce cas, il est reconnu que la présence des matières minérales hydrophiles, selon les quantités connues dans l'art antérieur, peut provoquer la détérioration des caractéristiques mécaniques des polymères chargés. Pour combattre ce phénomène, la littérature spécialisée recommande d'estomper le caractère hydrophile des matières minérales telles que les carbonates de calcium naturels finement broyés, en les traitant au moyen de substances organiques formant une enveloppe conciliable avec les polymères. C'est ainsi que les carbonates de calcium naturels ont été traités avec des agents choisis parmi les acides carboxyliques insaturés ou non de poids moléculaire moyen ou élevé tels que les acides butyrique, laurique, oléique, stéarique, ainsi que parmi les alcools de poids moléculaires élevés, transformés par combinaison en sulfonates, sulfates ou autres (FR 1,047,087). Mais on a pu -4- 2582310 procédé précité ne pouvaient pas supporter une concentration en matière minérale supérieure à 80 % en poids, sans présenter une médiocre redispersion dans les polymères, même en utilisant une matière minérale de granulométrie moyenne élevée, telle que 50 pm par exemple. Cette limite de 80 % en poids devient absolument inaccessible et irréaliste A cause de l'apparition au cours du malaxage d'une ségrégation de phase qui se manifeste quand la granulométrie de la charge minérale est choisie dans les valeurs moyennes inférieures à-50 ym, c'edt-à-dire quand l'utilisateur fait usage de granulométrie moyenne de l'ordre par exemple de 3 "m. Un tel procédé ne conduit pas à la production d'un mélange pateux cohérent, c'est-à-dire de même composition dans la totalité du mélange A la température de réalisation et avec les moyens utilisés mais & l'obtention d'agglomérats incohérents, c'est-à-dire de composition généralement différente de l'un à l'autre, de dimensions irrégulières entraînant ultérieurement une mauvaise redispersion, comme la Demanderesse a pu le constater. Forte des inconvénients précités, la Demanderesse poursuivant ses recherches a trouvé et mis au point, par la combinaison nouvelle de moyens connus ou non, des compositions plastiques ou agrégats à très haute teneur en matières minérales pulvérulentes, lesdites matières pulvérulentes ayant une granulométrie moyenne telle que 95 % d'entre elles aient au moins une dimension inférieure à 30 pm. La présente invention concerne des agrégats thermoplastiques cohérents à très haute teneur en matières minérales pulvérulentes qui se composent desdItes matières, de polymères et/ou copolymères polyoléfiniques, et éventuellement de divers adjuvants connus, et qui se caractérisent en ce que, dans le but qu'ils aient une masse volumique proche et au plus égale à la masse volumique théorique des matières minérales pulvérulentes entrant dans leur composition, et qu'ils aient simultanément une excellente compatibilité pour les polymères de redispersion, les vides interparticulaires délimités par les grains de matières minérales pratiquement en contact sont au plus remplis, en présence d'un agent fluidifiant, d'au moins un polymère et/ou copolymère polyoléfinique de poin de' fusion et/ou de ramollissement au moins égal à 60 C et d'indice de fluidité d'au moins 50 (mesuré selon la norme ASTM 1238). Selon la norme ASTM 1238, l'indice de fluidité caractérisant le polymère et/ou copolymère selon l'invention est la quantité de polymère et/ou copolymère, exprimée en grammes pour 10 minutes, qui s'écoule à une température choisie dans l'intervalle limité par les températures de ramollissement et de transformation - 5- 2582310 sous une charge donnée normalisée (2,16 kg, 5 kg, 10 kg, 21,6 kg) au travers d'une filière de diamètre déterminé (2,09 millimètres à 2,10 millimètres) pendant un temps mesuré. Si les granulés selon l'art antérieur sont bien réalisés à partir de mélanges contenant des matières minérales pulvérulentes, au moins un polymère et/ou copolymère polyoléfinique, et éventuellement divers adjuvants connus, il apparaît que les polymère et/ou copolymère mis en oeuvre sont toujours choisis parmi ceux ayant un indice de fluidité inférieur à 50 dans les conditions de la norme ASTM précitée. De ce fait, et comme cela a été vérifié, l'usage de tels polymères ne permet pas la production de granulés ayant une teneur en matières minérales pulvérulentes supérieures à 80 % en poids, leur redispersion se révélant impossible car non homogène au sein des polymères de redispersion classiques, tels que par exemple les polyoléfines. Ainsi, il se confirme que les agrégats selon l'invention comportant dans leurs compositions une très haute teneur en matière minérale pulvérulente, au moins un polymère et/ou copolymère polyoléfinique et éventuellement divers adjuvants connus, se caractérisent également par le fait que le polymère et/ou copolymère polyoléfinique est choisi parmi ceux ayant un point de fusion et/ou de ramollissement au moins égal à 60"C et un indice de fluidité d'au moins 50 (Norme ASTM 1238), qu'il est mis en oeuvre, dans les compositions, en quantité mineure et en présence d'un agent fluidifiant. Les agrégats thermoplastiques selon l'invention se composent: a) de 19,99 à 4,05 parties en poids par rapport à la masse totale d'au moins un polymère et/ou copolymère polyoléfinique de point de fusion et/ou de ramollissement au moins égal à 60 C et d'indice de fluidité d'au moins 50, b) de 80 à 95 parties et préférentiellement de 85,7 à 92,3 parties en poids par rapport à la masse totale, de matières minérales pulvérulentes, représentant de 400 à 1900 et préférentiellement dé 600 à 1200 parties en poids pour 100 parties en poids dudit polymère et/ou copolymère polyoléfiniques, c) enfin de 0,01 à 0,95 partie en poids d'un agent fluidifiant du mélange par rapport à la masse totale. Les polymères et/ou copolymères polyoléfiniques entrant dans la composition des agrégats selon l'invention sont choisis parmi ceux disposant d'un point de fusion et/ou de ramollissement d'au moins 60 C et d'un indice de fluidité d'au moins 50 selon la norme ASTM précitée, tels que les polyéthylènes de basse densité, linéaires ou ramifiés ou de haute densité, les polypropylènes - 6 - 252310 homopolymères, ou copolymères, les polyisobutylènes et les copolymères obtenus par les combinaisons lors de la copolymérisation de deux au moins des monomères éthylène, propylène et isobutylène, les polyoléfines modifiées par greffage ou copolymérisation telles que par exemple les polyoléfines halogénées, les polyéthylènes vinylacétate, éthylène-acideacrylique, éthylène-éthylacrylate, éthylène-méthylacrylate, éthylènebutylacrylate; les polypropylènes modifiés EPDM, les polypropylènes modifiés SEBS ou encore de deux au moins des polymères et/ou copolymères précités par mélange physique. Cependant, les polymères et/ou copolymères polyoléfiniques intervenant dans la composition des agrégats selon l'invention, sont préférentiellement choisis parmi ceux qui disposent d'un indice de fluidité d'au moins 200 dans les conditions de la norme ASTM précitée. Les matières minérales pulvérulentes entrant dans la composition des agrégats selon l'invention peuvent être d'origines naturelles ou synthétiques et introduites seules ou en mélanges. Elles sont généralement choisies dans les sels et/ou oxydes minéraux contenant au moins un élément métallique, tels que par exemple les carbonates alcalino- terreux, comme le carbonate de calcium, le carbonate de magnésium, le carbonate de zinc, la dolomie; la chaux; la magnésie; les sulfates de baryum, de calcium; les hydroxydes d'aluminium; la silice, les argiles et autres silico-alumineux tels que le kaolin, le talc, le mica; les oxydes métalliques tels que par exemple l'oxyde de zinc, les oxydes de fer, l'oxyde de titane; les fibres et billes de verre, la wollastonite. A ces matières minérales pulvérulentes, peuvent être adjointes des matières pulvérulentes organiques d'origine naturelle ou synthétique tels que par exemple colorants, amidon, fibres et farine de cellulose, les fibres de carbone. Toutes ces matières pulvérulentes minérales peuvent être mises en oeuvre seules ou en combinaisons, selon le type des agrégats souhaités. De préférence, les matières pulvérulentes utilisées dans l'invention ont au moins une dimension comprise entre 0,01 et 100 pm et plus particulièrement entre 0,5 et 5 pm, la quantité de matières minérales pulvérulentes introduites dans le mélange dépendant non seulement de la nature de ladite matière, mais aussi de sa granulométrie. -7 - 2582310 L'agent fluidifiant utilisé dans le cadre de l'invention répond à la formule générale I il R-A) ---- B O-P-O-R' m n OH dans laquelle (A) représente l'oxyde d'éthylène, (B) représente l'oxyde de propylène, avec O (m + n), 24, R est un radical alkyl linéaire ou non, saturé ou insaturé, un radical aryl, un hétérocycle saturé ou non, contenant de 5 à 28 atomes de carbone et de préférence de 8 à 24 atomes de carbone, ou encore un radical stéroide, le dit radical R pouvant être ramifié ou non et/ou comporter un ou plusieurs groupements fonctionnels du type halogène -OH, -COOH, -COOR, -NO2, -NH2, -CONH2, -CN, -0P03H2, alors que le radical R' peut 8tre l'hydrogène, une chaine carbonée contenant 1 à 4 atomes de carbone ou l'un des radicaux appartenant au groupe précédemment défini pour R. Mais il est possible que le radical R' soit identique au radical R. A titre d'exemple, on peut citer pour le radical R, les radicaux aussi divers que n-hexyl, n-octyl, n-décyl, n- dodécycl, n-dodécyldioxyéthylène, n-tétradécyl, n-hexadécyl, nhexadécyltrioxyéthylène, n-octadécyl, n-octadécyloxyéthylène, noctylpentaoxyéthylène, n-heptadécyl, phényl, méthyl-2, butyl-2, méthyl-2, butyl-l, phényl-3, propényl-1, phényl-1, propényl, paranonylphényl dioxyéthylène, paraméthylphényl, cyclohéxyl, le radical du cholestérol, le pnaphtyl, les radicaux des diols. Les divers adjuvants de type connu, qui peuvent être également introduits dans la composition des agrégats selon l'invention, appartiennent au groupe constitué par les stabilisants thermiques ou photochimiques, les lubrifiants, les plastifiants, les antistatiques, les ignifugeants, les agents passivants des métaux, comme par exemple les agents cupropassifs. En pratique, la préparation des agrégats selon l'invention se fait par l'usage de procédés et moyens connus de l'homme de l'art comportant les étapes de malaxage et de granulation. L'étape de malaxage qui s'effectue dans un mélangeur muni de moyens d'agitation et de moyens de chauffage consiste à traiter à la température de transformation des polyoléfines (d'indice de fluidité d'au moins 50) et sous agitation suffisante le mélange des composants introduits successivement ou simultanément d.r... le malaxeur. La température de transformation desdites polyoléfines est gn.éralcment comprise entre 60 C et 300 C. -8 - 2582310 Le malaxage peut se faire en utilisant un malaxeur de type connu, tel que par exemple les mélangeurs internes continus ou discontinus, les extrudeuses à double vis, les mélangeurs rapides. L'étape de granulation qui suit l'étape de malaxage permet de transformer en , agrégats le mélange chaud provenant du malaxage, selon les moyens bien connus, tels que par exemple, par l'extrusion à travers une filière suivie d'une coupe, ou encore par calandrage d'une feuille et sa découpe ou bien en utilisant des rouleaux granulateurs. Les agrégats obtenus selon l'invention ont une taille qui est favorablement proche de celle des granulés de polymères dans lesquels ils sont destinés à être redispersés. Les agrégats selon l'invention offrent une excellente compatibilité de redispersion dans les polymères ou copolymères choisis dans le groupe constitué par les polyoléfines homo ou copolymères, tels que par exemple les polyéthylènes basse ou haute densité, les polyéthylènes linéaires, les polypropylènes, les copolymères éthylène-propylène, éthylène-acétate de vinyle, éthylène-acide acrylique, les polyéthylènes halogénés tels que le polyéthylène chloré, le polybutène, le polyméthylpentène, le polyisobutylène; les polystyrènes et leurs dérivés tels que par exemple, les styrène-butadiènes, les Acrylonitrile-Butadiène-Styrènes, les styrène - acrylonitriles, les styrène- butadiène-styrènes; les polychlorures de vinyle; les polycarbonates; les polyesters saturés tels que les polytéréphtalates d'éthylène et/ou de butylène; les polyphénylènes oxydes. La redispersion des agrégats selon l'invention s'effectue au sein d'un polymère et/ou copolymère choisi par l'utilisateur dans le groupe précité des polymères et/ou copolymères, à partir de prémélanges, et selon les méthodes de transformation bien connues jusqu'à ce jour. Parmi les modes de transformations choisis, peuvent être cités à titre d'exemples illustratifs de l'invention d'abord, l'extrusion d'un film ou d'une gaine, l'extrusion de bandelettes, ou encore l'extrusion couchage sur papiers ou feuilles métalliques dont les prémélanges peuvent contenir par exemple de 1 à % en poids d'agrégats par rapport à la formulation totale. Mais peuvent être également cités parmi les modes de transformation, l'injection, le soufflage de corps creux, l'extrusion de tubes, profilés ou feuilles, la fabrication de fils et cables, le calandrage, à partir de prémélanges pouvant contenir de 1 à 70 % - 9 - 2582310 en poids d'agrégats par rapport à la formulation totale. L'invention sera mieux comprise grace à la description illustrative des figures 1 à 4 ainsi qu'aux exemples de préparation et de redispersion des agrégats selon l'invention. Les documents photographiques sont illustratifs de l'état de surface des nombreuses coupes microtomiques effectuées tant sur des granulés de l'art antérieur que sur les agrégats selon l'invention. Ces coupes ont été choisies d'une manière aléatoire. La figure 1 est une coupe microtomique d'un granulé selon l'art antérieur, observée au microscope électronique à balayage avec un grossissement de 350. La figure 2 est une coupe microtomique d'un agrégat selon l'invention, observée au microscope électronique à balayage avec un grossissement de 350. La figure 3 est la même coupe microtomique que la figure 1, d'un granulé selon l'art antérieur, observée au microscope électronique à balayage avec un grossissement de 2500. La figure 4 est la même coupe microtomique que la figure 2 d'un agrégat selon l'invention, observée au microscope électronique à balayage avec un grossissement de 2500. Selon la figure 1, la coupe microtomique concerne un granulé préparé selon un procédé appartenant à l'art connu, dont la composition exprimée en parties en poids par rapport à la masse totale est de 80 parties de CaC03 (de diamètre moyen 3.m et de coupe 10 pm: Millicarb de la Société OMYA) et de 20 parties de polyéthylène de basse densité, d'indice de fluidité 20 préparé à 190 C dans un comalaxeur BUSS à partir d'un prémélange des matières minérales et du polymère réalisé à la température ambiante. Au-delà de cette concentration en matières minérales (80 parties en poids de CaC03), il a été impossible d'aboutir à une liaison correcte desdites matières minérales par le polymère, une fraction importante du mélange initial des composants restant sous forme de phases distinctes. Sur ladite figure 1, on peut observer de nombreuses cavités (1, 2, 6, 7, 8 et 9) qui se manifestent sur l'ensemble de la coupe, l'une des cavités (1) étant extrêmement importante puisque sa plus grande dimension est de l'ordre de 150 - lo- 2582310 microns. Mais on peut également observer des empreintes de grains de matières minérales arrachés (3, 4 et 5) lors de la coupe microtomique, ainsi que de nombreuses nappes et/ou filaments de polymère polyoléfinique (10 et 11). L'existence des nappes et/ou filaments de polymère permet d'affirmer que les particules minérales sont noyées dans le milieu constitué par le polymère à indice de fluidité inférieur à 50. Le mélange formé par le polymère et la matière minérale, quant il est soumis à malaxage, manifeste un indice de fluidité non mesurable (à 190 C et 2,16 kg) correspondant à une forte viscosité du milieu qui est à l'origine de l'apparition des cavités par rétention d'une phase gazeuse. Selon la figure 2, la coupe microtomique concerne un agrégat selon l'invention dont la composition exprimée en parties en poids de la masse totale est de 88 parties de CaC03 (Millicarb), de 11,2 parties de polymère d'indice de fluidité 800 (140 C - 2,16 kg), commercialisé par la Société HULS sous l'appellation Vestoplast 3632, et de 0,8 partie d'un agent fluidifiant qui est un alkylphosphate (C14-H29-OPO3-H2). Le mélange a été préparé dans un comalaxeur BUSS, à la température de 140 C à partir d'un prémélange réalisé à la température ambiante à partir des trois composés précités. On peut observer sur la figure 2 des empreintes de grains de matières minérales, arrachés lors de la coupe microtomique (12, 13, 14, 15 et 16) mais il se révèle pratiquement impossible de déceler des traces de polymères comme dans le cas de la figure 1, de même qu'il n'est pas possible d'observer la présence de cavités. Dès lors, se manifeste la grande cohérence des agrégats selon l'invention. Selon la figure 3, qui est un fort grossissement d'une partie de la figure 1 relative à un granulé de l'art antérieur, on peut observer des cavités (17, 18) dues à la phase gazeuse piégée par le mélange à indice de fluidité exagérément bas et non mesurable à 1900C sous une charge de 2, 16 kg. On peut également voir des nappes de polymères (19) ainsi que de très nombreux filaments de polymère (20, 21 et 22) qui constituent par leur enchevêtrement une texture forte et irrégulière. Enfin, on peut distinguer quelques gros grains de matières minérales (24) dont la plus grande dimension est de l'ordre de 10 microns, ainsi que des empreintes de grains arrachés (23) lors de la coupe microtomique. Selon la figure 4, qui est également un fort grossissement d'une partie de la figure 2, concernant un agrégat selon l'invention, on observe quelques cavités - l - 25.82310 (par exemple 25, 26) dûes à l'arrachement de grains de matière minérale lors de la coupe microtomique, quelques rares filaments de polymère (exemple 27, 28 et 29) ce qui permet de visualiser la très forte concentration en matière minérale ainsi que l'existence d'une structure quasiment organisée des particules de matière minérale, pratiquement au contact les unes avec les autres et définissant ainsi les vides interparticulaires au plus remplis dudit polymère. Les diverses observations au microscope relatives à la cohérence des agrégats selon l'invention et à la présence de cavités dans les granulés selon l'art antérieur sont confirmées par les mesures des masses volumiques réelles comparées aux masses volumiques théoriques. C'est ainsi que dans le cas de l'art antérieur (figures 1 et 3), la masse volumique des granulés déterminée expérimentalement était de 1,83, alors que la masse volumique théorique desdits granulés déterminée par le calcul à partir des divers constituants était de 1,95, l'écart entre ces deux valeurs représentant un pourcentage de l'ordre de 6 %, révélateur de la présence des cavités précitées. Dans le cas des agrégats selon l'invention, la cohérence du milieu quasiment organisé est confirmée par les comparaisons des masses volumiques mesurées expérimentalement et théoriquement, la première étant de 2,13, alors que la seconde est de 2,15, donnant un écart inférieur à 1%, et ce malgré la quantité élevée de matière minérale. Exemple 1 Cet exemple illustre la préparation des agrégats selon l'invention, en faisant usage de quatre modes différents bien connus de l'homme de l'art pour ce type de production. Premier mode de préparation: Dans un mélangeur rapide, type GUEDU, ayant une cuve chauffée électriquement d'une capacité de 4,5 litres, on a préparé à la température de 140 C un mélange ayant la composition suivante exprimée en parties en poids: -12 - 2582310 - CaCO3 naturel 880 Millicarb, produit par la société 2 -1 OMYA, ayant unesurface spécifique de 2 m g un diamètre moyen de 3 pm et une coupe de 10 pm, représentant 790 parties en poids pour parties de polymère - Polymère polyoléfinique Vestoplast 3632 111,4 (Ste HULS) d'indice de fluidité 800 mesuré à 140 C sous une charge de 2,16 kg - Agent fluidifiant: alkyl phosphate 8 de formule C14H29-0-PO 3H2 représentant 0, 91 partie pour 100 parties de matières minérales. Stabilisant thermique 0,6 IRGANOX 1010 (CIBA-GEIGY) On a d'abord introduit dans l'enceinte chauffée à 1400C le tiers environ de la matière minérale pulvérulente constitué par le CaCO3 naturel avec le polymère polyoléfinique selon l'invention, le stabilisant et l'agent fluidifiant. Le mélange a été soumis à l'action mécanique d'une pale tournant à la vitesse de 1 500 tours par minute tandis que la température du milieu était maintenue à 1400C. Puis, on a rajouté audit mélange les deux tiers restants de CaCO3 et l'on a maintenu l'agitation jusqu'à l'obtention d'une pâte homogène. L'ensemble des opérations a duré environ 15 minutes. La pâte obtenue a été ensuite calandrée sous forme de plaques qui ont fait l'objet d'une découpe en petits cubes ayant une dimension de 2 à 3 millimètres de c8té, constituant les agrégats selon l'invention. Deuxième mode de préparation: Dans un comalaxeur de laboratoire de type Buss, PR 46, disposant d'une zone de malaxage chauffée électriquement, on a introduit un mélange ayant la composition suivante exprimée en parties en poids. - 13 - 2582310 - CaCO3 naturel 910 Millicarb produit par la Société OMYA, ayant une surface spécifique de 2m2g-1 un diamètre moyen de 3 um, une coupe de 10 > m, représentant 1118 parties en poids pour 100 parties de polymère. - Polymère polyoléfinique -Vestoplast 3632 (Ste HULS) 70 d'indice de fluidité 800 (140 C - 2,16 kg) -Vestowax H2(Société HULS) 11,4 (Cire de polyéthylène) - Agent fluidifiant Alkyl phosphate oxyéthylé 8 de formule C12 H 25---O-CH-CH2-----0-PO H 12 25 2 2 2 3 2 représentant 0,88 partie pour 100 parties de matières minérales. - Agent de stabilisation thermique IRGANOX 1010 (CIBA-GEIGY) 0,6 Cette composition a été prémélangée à la température ambiante dans un mélangeur rapide du type Papenmeyer puis transférée dans la trémie du comalaxeur BUSS. La zone de malaxage de ce dernier était à une température de 140 C, la vitesse de rotation de la vis de 60 tours par minute et le débit à la sortie de l'extrudeuse de 15 kg par heure, ladite extrudeuse étant munie d'une filière permettant une coupe en tête à anneaux d'eau. Troisième mode de préparation On a préparé dans un mélangeur GUITTARD Réf. ML2, disposant d'une zone de malaxage chauffée à 140 C, un mélange ayant la composition suivante exprimée en partie en poids: CaC03 naturel 870 Millicarb de la Société OMYA 2 -l surface spécifique 2m g diamètre moyen 3 pm, coupe à 10 pm représentant 698,8 parties pour 100 parties de polymère -14- 2582310 Polymère polyoléfinique: Vestoplast 3632 (Société HULS) 124,5 d'indice de fluidité 800(140 C - 2,16 kg) Agent fluidifiant: Alkylphosphate oxyéthylé 5 C2 H2---0-CH2 - CH2)2 -0- PO 3H2 12 25 2 2 3 2 Agent de stabilisation thermique 0,5 IRGANOX 1010 (CIBA-GEIGY) La vitesse de rotation des bras du malaxeur était de 47 tours par minute et le temps de malaxage était de 30 minutes. La pâte ainsi obtenue a été calandrée et a donné une plaque d'épaisseur 3 millimètres qui a été ultérieurement découpée en petits cubes, constituant les agrégats selon l'invention. Quatrième mode de préparation: Dans un mélangeur interne du type BAMBURYFARREL F 80 ayant une chambre de malaxage préchauffée par un fluide caloporteur à la température de 600C, on a introduit un mélange ayant la composition suivante exprimée en partie en poids: CaC03 naturel: 880 Millicarb de la Société OMYA ayant une surface spécifique de 2m g1 un diamètre moyen de 3 pm, et une coupe de 10 pm, représentant 790 parties en poids pour 100 parties de polymère Polymère polyoléfinique Vestoplast 3632 (Société HULS) 111,5 d'indice de fluidité 800 (140 C - 2,16 kg) Agent fluidifiant Alkylphosphate de formule C14 H29 - 0-PO3H2 8 représentant 0,91 partie pour 100 parties de matière minérale - 15- 2582310 Agent de stabilisation thermique 0,5 IRGANOX 1010 (CIBA-GEIGY) La température finale dudit mélange était de 140 C et la vitesse de rotation des pales de 90 tours/minute. Puis la pâte ainsi obtenue a été soumise à l'action de rouleaux granulateurs donnant ainsi les agrégats selon l'invention. Exemple 2: Cet exemple illustre la très bonne redispersion au sein de polymères polyoléfiniques des agrégats selon l'invention préparés selon les modes 1 et 4 de l'exemple 1. Pour ce faire, on a réalisé par injection des éprouvettes normalisées (type ISO) au moyen d'une presse NESTAL NEOMAT 170/90 pilotée par un microprocesseur. La force de fermeture était de 900 KN, le diamètre de la vis de 32 mm, et le rapport longueur/diamètre (L/D) de 18,8. Les principaux paramètres de règlage de la presse étaient les suivants: La température de la matière était comprise entre 2000C et 240 C selon le polymère ou le copolymère de redispersion utilisé - La température de buse évoluait entre 180 C et 240 C selon le polymère ou copolymère de redispersion utilisé - La température du moule était de 40 C - La vitesse d'injection maximum était de 200 millimètres par seconde - La pression d'injection était de 100 bars - La durée du cycle était de l'ordre de 62 secondes comprenant un temps de refroidissement de 30 secondes, un temps d'injection de 2 secondes, un temps de maintien de 25 secondes et enfin, un temps entre deux cycles de 5 secondes. La presse a été alimentée successivement avec des polymères ou copolymères seuls servant de témoin, et par des mélanges des mêmes polymères ou copolymères dans lesquels ont été introduites des matières minérales par l'intermédiaire d'agrégats selon l'invention ou de "mélanges-maîtres" choisis parmi les meilleurs offerts actuellement sur le marché. Pour chaque polymnère ou copolymère utilisé en vue d'effectuer le test de red spersion, les formulations suivantes ont été mises en oeuvre. - 16 - 2582310 - polymère ou copolymère vierge polymère ou copolymère chargé à 20 % et 40 % en poids de matières minérales pulvérulentes, par rapport à la formule totale, ces matières minérales étant apportées ou bien par les agrégats selon l'invention ou encore par des "mélanges-maitres"' bien connus de l'homme de l'art. Dans le cas des formulations comportant des matières minérales pulvérulentes, les mélanges de polymères ou copolymères avec les agrégats selon l'invention ou les "mélanges maîtres" selon l'art connu, étaient réalisés à température ambiante dans un mélangeur du type "Tonneau". Comme il est bien connu qu'il existe une étroite relation entre les propriétés mécaniques d'une matière plastique chargée et la qualité de la redispersion des matières minérales pulvérulentes dans le polymère ou copolymère de redispersion,- et ce pour un taux de charge donnée, toutes les éprouvettes réalisées par injection ont été soumises à des tests de propriétés mécaniques, tels que la détermination de la force maximale, de la force à la rupture, de l'allongement à la rupture, du module d'élasticité en flexion quatre points, et enfin, du choc Charpy à 0 C et -23 C, les deux propriétés mécaniques les plus représentatives de la bonne redispersion étant les mesures de la résistance au choc et de l'allongement à la rupture. Dans un premier groupe d'essais (1 à 5) on a procédé à la redispersion des agrégats selon l'invention au sein d'un polyéthylène basse densité, commercialisé par la Société ATOCHEM sous la référence de "LACQTENE 1070 MN 18", d'indice de fluidité (190 C - 2,16 kg) égal à 7. L'essai 1 concerne le polyéthylène basse densité vierge tel que précité. L'essai 2 concerne l'incorporation dans le polymère précité de 20% en poids de CaC03 MILLICARB, à partir d'un "mélange-maître" commercialisé par la Société MULTIBASE (France) sous la dénomination LDPE 707 A et réputé pour ses bonnes qualités de redispersion. L'essai 3 concerne l'incorporation dans le polymère précité de 20 % en poids de CaC03 à partir de l'agrégat selon l'invention réalisé selon le mode de préparation 1 de l'exemple 1. L'essai 4 concerne le même type de formulation que l'essai 2, mais comporte 40 % en poids de CaC03 à partir du "mélange-maître" LDPE 707 A de MULTIBASE. - 17 - 2582310 L'essai 5 concerne le même type de formulation que l'essai 3, mais comporte 40 % en poids de CaC03 apporté par l'agrégat selon l'invention réalisé selon le mode de préparation 1 de l'exemple 1. Tous les résultats relatifs aux mesures de propriétés mécaniques ont été consignés dans le tableau I ci-après: - 18 - 2582310 TABLEAU I POLYETHYLENE BASSE DENSITE g1 1 2 I 3 4 5 Essai N Polymère A.A. INV A.A. INV t |vierge | % de CaC03 O 20 20 40 1 40 I,1 1 1 t 1 1 Force maxi N/mm2 10 10 9,4 10 8,4 I IIt I i I Force rupture N/mm2 9,7 9,5 9 9,5 8 Allong. Rupture % 210 153 180 95 125 t 1- 1 i I I I Module d'élasticité |Flexion N/mm2(4 points)| 120 | 160 t 150 | 240 t 190 I Choc "Charpy" mJ/mm2 à OO C NC NC NC NC NC I. t t I t t |à - 23 C NC NC NC NC NC A.A. = Art Antérieur INV = Invention NC = Non cassé Dans un deuxième groupe d'essais (6 à 10), on a procédé à la redispersion des agrégats selon l'invention dans du polyéthylène basse densité linéaire (DOW CHEMICAL: Dowlex 2047) d'indice de fluidité 2,3 (190 C - 2,16 kg). -19- 2 5 8 2310 Essai 6: polymère vierge Essai 7: incorporation de 20 % en poids de CaC03 Millicarb de la Société OMYA (ayant les mêmes caractéristiques que celles précitées) à partir du "mélange maitre" LDPE 707 A de MULTIBASE. Essai 8: incorporation de 20 % en poids de CaC03 Millicarb à partir d'agrégats s-lon l'invention réalisés selon le mode de préparation 4 de l'exemple 1. Essai 9: incorporation de 40 % en poids de CaC03 Millicarb à partir du mélange rmaître LDPE 707 A de MULTIBASE. Essai 10: incorporation de 40 % en poids de CaC03 Millicarb à partir des agrégats selon l'invention définis dans l'essai 8. Tous les résultats relatifs aux mesures de propriétés mécaniques ont été consignés dans le tableau II ci-après: - 20 - 2582310 TABLEAU II - t}. POLYETHYLENE BASSE DENSITE LINEAIRE tI t| 6 1 7 1 8 I 9 I 10o Essai N |t |I Polymère t| | vierge A.A. j INV A.A. | INV % de CaC03. O 0 20 20 40] 40 I t t t 1 t. I Force maxi N/mm2 17 17,8 17 14,4 11 t I t I t t I Force rupture N/mm2 16,6 17,7 16,6 14,4 10,7 Allong. Rupture % 510 552 600 182 354 Module d'élasticité |Flexion N/mm2(4 points)| 200 | 240 | 230 1 410 | 290 1 Choc "Charpy" mJ/mm2 à 0O N C N N N NC NCNC NC NC |à - 23 C N N N N NC NCC NC NC I It I t t t Dans un troisième groupe d'essais (11 à 13) on a procédé à la redispersion des agrégats selon l'invention dans du polyéthyleène haute densité (HOECHST: Hostalène GC 7260) d'indice de fluidité 8 (190 C - 2,16 kg). Essai 11: polymère vierge Essai 12: incorporation de 20 % en poids de CaC03 Millicarb à partir du "mélange-maître" LDPE 707 A de MULTIBASE. -21 - 2582310 Essai 13: incorporation de 20 % en poids de CaCG3 Millicarb à partir d'agrégats selon l'invention réalisés selon le mode de préparation 1 de l'exemple 1. Tous les résultats relatifs aux mesures des propriétés mécaniques ont été consignés dans le tableau III ci-après. TABLEAU III POLYETHYLENE HAUTE DENSITE 11 i 12 13 Essai N I. Polymère vierge A.A. INV _ _ _ _ _ _ __. _ _ _ _ I,_ _ _ I _ _ _ % de CaC03 O 20 20 Force maxi N/mm2 26 21 22 Force rupture N/mm2 10,4 9,4 12 Allong. Rupture % 92 100,5 135,5 I II iI Module d'élasticité Flexion N/mm2(4 points)| 1020 | 1370 1040 Choc "Charpy" nJ/rmm2 I à 0 0 C NC NC NC à -2311 C NC NC CI I à -23 C | N NC NCNO I I -22 - 2582310 * Dans un quatrième groupe d'essais (14 à 18), on a procédé à la redispersion des agrégats selon l'invention comparativement à un "mélange maître" de l'art connu, dans du polypropylène homopolymère (I.C.I. Propatène GYM 45) d'indice de fluidité 15 (230 C - 2,16 kg). Essai 14: polymère vierge Essai 15: polymère chargé à 20 % en poids de CaC03 Millicarb à partir de "mélange maître" PPH 7012 A de MULTIBASE. Essai 16: polymère chargé à 20 % en poids de CaC03 Millicarb à partir d'agrégats selon l'invention réalisés selon le mode de préparation 4 de l'exemple 1. Essai 17: polymère chargé à 40 % en poids de CaC03 Millicarb conformément à l'essai 15. Essai 18: polymère chargé à 40 % en poids de CaCO3 Millicarb conformément à l'essai 16. Tous les résultats relatifs aux mesures des propriétés mécaniques ont été consignés dans le tableau IV ci-après: - 23 - 2582310 TABLEAU IV POLYPROPYLENE HOMOPOLYMERE 1t. 14 15 16 17 18 Essai N I __ I _I Polymère A.A. INV A.A. | INV jS I vierge _ _ _ _ __I__ _ _._ _ I,,1_ 1._ _ I I _ __ I I II I I -I I j % de CaC03 O 20 20 40 | 40 I II I I 1- I Force maxi N/mm2 34,6 I 31 31 23 20 I iiI I i I Force rupture N/mm2 17 26 22 18 16 Allonrig. Rupture% 83 36 50 64 67 0 | Module d'élasticité IFlexion N/mm2(4 points)| 1257 | 1814 j 1565 i 2431 1876 Choc "Charpy" mJ/mm2 à 0 C 46 31,70 40 19,60 26 -23C 20,40 20 13,30II I i6 I I à -23 C I 11 j 20,40 | 20 I 13,30 | 16 I l II I I J -24 - 2582310 Dans un cinquième groupe d'essais (19 à 23), on a procédé à la redispersion des agrégats selon l'invention comparativement à un "mélange maître" de l'art connu, dans du polypropylène copolymère (HOECHST: Hostalène PPR 1042) d'indice de fluidité 4 (230 C - 2,16 kg). Essai 19: polymère vierge Essai 20: polymère chargé à 20 % en poids de CaC03 Millicarb à partir de "mélange-ma tre" PPC 7012 A de MULTIBASE. Essai 21: polymère chargé à 20 % en poids de CaC03 Millicarb à partir d'agrégats selon l'invention réalisés selon le mode 1 de l'exemple l. Essai 22: polymère chargé à 40 % en poids de CaC03 Millicarb conformément à l'essai 20. Essai 23: polymère chargé à 40 % en poids de CaC03 Millicarb conformément à l'essai 21. Tous les résultats concernant les mesures de propriétés mécaniques ont été consignés dans le tableau V ci-après: - 25- 2582310 TABLEAU V COPOLYMERE ETHYLENE PROPYLENE 19 20 21 22 j 23 Essai N Polymère vierge A.A. INV A.A. | INV % de CaC03 0 20 20 40 40 l l l I. I I Force maxi N/mm2 26 23 j 22 19 18 Force rupture N/mm2 12 19 18 15 15 Allong. Rupture % 294 200 307 137,5 320 Module d'élasticité jFlexion N/mm2(4 points)j 990 1350 | 1165 | 1782 j 1373 Choc "Charpy" mJ/mm2 I I I I à 0 C NC 62 NC 50 NC I II j j, 1 1 à -23 C NC 21,30 47 16,50 35 L'examen des cinq tableaux précités révèle que pour tous les essais relatifs à la redispersion des agrégats selon l'invention, les caractéristiques d'allongement à la rupture et de choc sont au moins égales, voire supérieures aux mêmes caractéristiques déterminées sur les éprouvettes de "mélanges maîtres" de l'art connu. Ainsi, il apparaît que la redispersion des agrégats selon l'invention est excellente, et ce malgré le taux élevé en matières minérales pulvérulentes dans les agrégats. - 26 - 2582310 Exemple 3: Cet exemple illustre, à même titre que l'exemple 2, l'excellente redispersion au sein de polymères polyoléfiniques des agrégats selon l'invention, préparés selon le mode 2 de l'exemple 1 et contenant 91 % en poids de CaCO3 (Millicarb), représentant 1118 parties en poids pour 100 parties en poids de polymère et/ou copolymère polyoléfinique selon l'invention, d'indice de fluidité d'au moins 50. Pour ce faire, on a réalisé l'extrusion d'un film de 20 pm d'épaisseur au moyen d'une machine ANDOUART, dont la vis avait un diamètre D de 40 mm, une longueur égale à 18 D, la filière ayant un diamètre de 130 mm et un entrefer de 0, 5 mm. La vitesse de rotation de la vis était de 50 à 70 tours par minute, la température d'extrusion de 190 C et le taux de gonflage de 2,4. La machine ANDOUART a été alimentée successivement avec le polymère de redispersion seul (essai 24) servant de témoin et par un mélange formé du même polymère et d'une charge minérale introduite par l'intermédiaire d'agrégats selon l'invention (essai 25). L'essai 24 était réalisé avec un polyéthylène basse densité,, d'indice de fluidité 2 (190 C - 2,16 kg) commercialisé par ESSO sous la référence ESCORENE LD 104. L'essai 25 était réalisé avec un mélange formé du même polyéthylène et de CaCO3 'Mi-llicarb) à raison de 10 % en poids, incorporé par l'intermédiaire d'agrégats selon l'invention, produits selon le mode 2 de l'exemple 1. De cette manière, on a pu extruder à une épaisseur de 20 pm un film de polymère v:erge pendant 30 minutes sans provoquer de casse (essai 24). On a pu de la même façon, et pendant un temps équivalent, produire un film avec le polyéthylène chargé (essai 25) sans provoquer de casse. L'absence de toute déchirure de la gaine produite, associée à un examen à l'oeil nu et à la loupe binoculaire a permis de constater l'absence d'agglomérats dans ledit film et de conclure à l'excellente redispersion de l'agrégat selon l'invention. -27- 2582310 Exemple 4: Cet exemple illustre, à même titre que les exemples 2 et 3, la mise en oeuvre d'un autre moyen d'extrusion pour observer et vérifier la bonne redispersion des agrégats selon l'invention au sein de polyoléfines classiquement utilisées par l'industrie de transformation. Dans ce but, on a effectué l'extrusion d'un ruban d'épaisseur 3 mm à travers une filière plate, au moyen d'une extrudeuse monovis TOREY dont la vis avait un diamètre D de 25 mm, une longueur égale à 15 D alors que la filière avait une longueur de 16 mm et une hauteur de 2,5 mm. La vitesse de rotation de la vis était de 50 tours par minute, le taux de compression de 3 et la température d'extrusion de 170 C pour du polyéthylène et de 210 C pour du polypropylène copolymère. On a successivement alimenté l'extrudeuse avec les polymère et copolymère de redispersion seuls (essais 26 et 29) servant de témoins, et par des mélanges formés des mêmes polymère ou copolymère et d'une charge minérale introduite sous la forme de granulés appartenant au domaine public (essais 27 et 30), et d'agrégats selon l'invention (essais 28 et 31) en incorporant 1 % en poids de CaCO3 par rapport à la masse totale. L'essai 26 a été réalisé avec un polyéthylène basse densité d'indice de fluidité 7 (190 C - 2,16 kg) (ATOCHEM: LACQTENE 1070 MN 18) tandis que l'essai 29 l'a été avec un polypropylène copolymère d'indice de fluidité 5 (230 C - 2,16 kg) (ATOCHEM: LACQTENE 3050 MN 4). L'essai 27 concerne la redispersion (dans le polyéthylène de l'essai 26)de 1 % en poids de CaCO3 Millicarb incorporé sous la forme d'un "mélangemaître" LDPE 707A (MULTIBASE), tandis que l'essai 30 concerne la redispersion de 1 % en poids du même CaCO3 dans le polypropylène copolymère de l'essai 29 à partir du même "mélange maître". L'essai 28 concerne la redispersion dans le polyéthylène de l'essai 26 de 1 % en poids de CaCO3 (Millicarb) incorporé sous la forme d'agrégats selon l'invention, préparés selon le mode 3 de l'exemple 1, alors que l'essai 31 concerne la re-dispersion de 1 %1 en poids du même CaCO3 dans le polypropylène copolymère de l'essai 29 à partir des mêmes agrégats selon l'invention. I'examen à la loupe binoculaire de grossissement 50 a révélé une excellente -edispersion des agrégats selon l'invention (absence d'agglomérats), dispersion - 28 - 2582310 meilleure que celle obtenue avec des "mélanges maîtres" de l'art connu. Exemple 5: Cet exemple illustre l'excellente compatibilité des agrégats selon l'invention avec des polymères de redispersion autres que les polyoléfines, tels que polystyrène, ABS, polyamide. Pour ce faire, on a préparé par injection des éprouvettes normalisées au moyen de la presse NESTAL NEOMAT 170/90 décrite dans l'exemple 2. Dans un premier groupe d'essais (32 à 34), on a réalisé des injections de polystyrène à une température de 240 C. L'essai 32 concerne l'injection de polystyrène vierge (Hostyrène N 4000 de HOECHST) d'indice de fluidité 4,5 (200 C - 5 kg). L'essai 33 concerne l'incorporation dans le polystyrène précité de 20 % en poids de CaCO3 (Millicarb) à partir d'un "mélange-maitre" de l'art connu (PS 600 A de MULTIBASE). L'essai 34 concerne l'incorporation dans le polystyrène précité de 20 % en poids de CaCO3 (Millicarb) à partir d'agrégats selon l'invention préparés selon le mode 4 de l'exemple 1. Tous les résultats relatifs aux mesures de propriétés mécaniques ont été consignés dans le tableau VI ci-après: - 29 - 2582310 TABLEAU VI POLYSTYRENE ESSAIS N 32 1 33 1 34 Polymère A.A. INV vierge | I % de CaC03 0 20 20 i. I I I 1, Force maxi N/mm2 49 36 39 l I I I. Force rupture N/mm2 46 35 38 Allong. Rupture % 7, 5 1 l 12 I I t i Module d'élasticité Flexion N/mm2(4 points)t 2840 1 3530 1 3300 Choc "harpy" mJ/mm2 à 00 C 19 18 1 18 à - 23 C 21 17 17 Dans un deuxième groupe d'essais (35 à 38), on a réalisé des injections de copolymère Acrylonitril-Butadiène-Styrène (ABS) à une température de 240 C. L'essai 35 concerne l'injection d'ABS vierge (BAYER-NOVODUR PG 211) ayant un indice de fluidité de 4 (230 C - 2,16 kg). L'ensai 36 concerne l'incorporation de 20 % en poids de CaCO3 (Millicarb) à partir du mmrne "mélange-maître" que dans l'essai 33. L'rssai 37 concerne l'incorporation dans l'ABS précité de 20 % en poids de CaCO3 - 30 -2582310 (Millicarb) à partir d'agrégats selon l'invention préparés selon le mode 4 de l'exemple 1. L'essai 38 concerne l'incorporation dans l'ABS précité de 40 % en poids de CaCO3 à partir des mêmes agrégats que dans l'essai 37. Tous les résultats relatifs aux mesures des propriétés mécaniques ont été rassemblés dans le tableau VII ci-après. TABLEAU VII l A.B.S. ESSAI N i 35 36 37 38 I I _ _ _ I__ _ I -_ _i,_ _ _ I Polymère A.A. INV INV I |j vierge i I I I I I % de CaC03 O 20 20 40 Force maxi N/mm2 41 32 33 23,50 I I I I I I Force rupture N/mm2 35 30 30 21 I.. I I I Allong. Rupture % 29 12 20 12 Module d'élasticité - |Flexion N/mm2(4 points)j 2240 | 2760 | 2600 | 2970 Choc "Charpy" mJ/mm2 à 0 C 95 16 19 9 à - 23 C 78 15 17 7 1-______ ________ _______ ________ _______ ________ _______ ______ I _______ _____1__ _______ ____ J _ _______ ___1____ _______ _ I ____ _______ __1_____ ______ _______ _______ _1______ ______I - 31 - 2582310 Dans un troisième groupe d'essais (39 à 41) on a réalisé des injections de polyamide à une température de 240 C. L'essai 39 concerne l'injection d'un polyamide vierge (BASF - Ultramid B 3 K) ayant un indice de fluidité de 2,6 (220 C - 2,16 kg). L'essai 40 concerne l'incorporation dans le polyamide précité de 20 % en poids de CaCO3 (Millicarb) à partir d'agrégats selon l'invention préparés selon le mode 1 de l'exemple 1. L'essai 41 concerne l'incorporation dans le polyamide précité de 40 % en poids de CaCO3 à partir des mêmes agrégats que dans l'essai 40. Tous les résultats relatifs aux mesures des propriétés mécaniques ont été rassemblés dans le tableau VIII ci-après: N -32- 2582310 TABLEAU VIII POLYAMIDE ESSAI N 39 j 40 41 Polymère INV INV j |vierge % de CaC03 O 20 40 j Force maxi N/mm2 49 52 45 Force rupture N/mm2 61 40 34 Allong. Rupture % 310 80, 50 17 I. j I j Module d'élasticité jFlexion N/mm2(4 points)j 1620 j 2110 j 2500 j I jj j Choc "Charpy" mJ/mm2 I à O0 C j NC j 68,70 22 j I jlI jà 23 C NC 43 23 L'examen des tableaux VI et VII précités révèle que pour tous les essais relatifs à la redispersion des agrégats selon l'invention, les caractéristiques d'allongement à la rupture et de choc sont au moins égales et même supérieures aux mêmes caractéristiques déterminées sur les éprouvettes de "mélanges-maltres" de l'art connu. Quant au tableau VIII, les essais mentionnés concernent la redispersion dans les polyamides des seuls agrégats selon 1'inventi.n, i'art connu n'offrant pas de "!élange-maître" permettant de réaliser des essais comparatifs. L'examen des - 33 - 2582310 éprouvettes injectées et de leurs caractéristiques mécaniques permettent d'affirmer l'excellente redispersion dans les polyamides des matières minérales apportées par les agrégats selon l'invention. Il apparaît dès lors que la redispersion des agrégats selon l'invention est excellente dans des polymères autres que les polyoléfines, et ce malgré des taux élevés en matières minérales pulvérulentes dans les agrégats. En d'autres termes, les agrégats selon l'invention se révèlent compatibles avec divers polymères thermoplastiques de redispersion et ce, par opposition aux granulés ou "mélanges-maîtres" de l'art connu dont la compatibilité en général n'est possible qu'avec les polymères entrant dans leur composition. Exemple 6: Cet exemple illustre la réalisation d'agrégats comportant un pourcentage en poids progressif de matières minérales dans les limites de l'invention, agrégats qui après leur réalisation, étaient cohérents, avaient un aspect plastique et pouvaient être facilement redispersés dans l'un des polymères et/ou copolymères de redispersion précités. Pour ce faire, on a réalisé onze mélanges (essais 42 à 52). Les compositions de ces divers mélanges ont été rassemblés dans le tableau IX ci-après: 34 - 2582310 TABLEAU IX II II I I i I j Essai N 142 I 43 144 145 46 47 148 49 | 50 151 152 | I _ _ _ I I__ _ _Il il 1_1, __ 1 _ _1 1 1_ I I en parties en I Taux de 1 poids par CaCO3 rapport au 1 mélange total 17501 800|850 880i 910 750 1800 7501800 185018801 I I II II I II I I 1 en parties pour| 1 1 1 1 I I. parties de 13091 4161599178611116 3001400 3091416. 159917861 polymère 1 I I I I I I I __ _ _ _ _ _I_ _ _ _ _ _ _ _I I,1!_I I I I lo en parties en lOi Ienpartiesenl I III I I II I Polymère | poids par 12431192511421ll2181,5 2501200 2431192,5114211121 rapport au I I i I I I I i Imélange total I I _ _ _ _ _ 1 1, I 1 _I _ I I I I t I 1 en parties Agent 1 en poids (A)I 71 7,51 81 81 8,5 O1 0 i I I I Fluidifiant 1 par rapport (B)- I I I I ol O 71 7,51 81 81 au mélange I I total I I I I I _______ I ________ Il III __ __ I __ __ I ___ III - Le CaC03 utilisé était du.Millicarb. - Le polymère introduit était le Vestoplast 3632 de HULS, d'indice de fluidité 800 (140 C - 2,16 kg). - L'agent fluidifiant était pour: (A) Alkylphosphate C 14H290 OPO3H2 (B)Alkylphosphate oxyéthylé: C H17 (0-CH 2-CH) -0-P0 H2 Ces divers mélanges ont été préparés en pratiquant le même protocole que celui du mode 2 de l'exemple 1. - 35 - 258Z310 Su-,er] essais 42 à 46 ont été pratiqués des mesures d'indice de fluidité, à une température de 140 C, sous une charge de 2,16 kg, avec une filière de diamètre 2,09 mm et des mesures de masses volumiques réelles des agrégats selon l'invention, comparés aux masses volumiques théoriques. Pcr les essais 47 à 48 et 49 à 52, on a effectué les seules mesures d'indice de fiudité en appliquant les memes critères que pour les essais précédents. s les résultats relatifs à ces divers essais cnt été consignés dans les tableaux X et XI ci-après: TABLEAU X AGENT FLUIDIFIANT A ! -i I I II I ESSAI N 42 43 44 45 46 __ _ _ _ _ _ _ _ _ _ _. __.._ __ , __ I _ I | I II I I I | Taux de CaC03 en parties en poids par rapport au 750 800 850 880 910 mélange total ! I iI i I I ;indice de fluidité en g pour 10 minutes 281 140 32 3,2 0,5 i l I _nII I I j Masse volumique réelle mesurée 1,76 1,88 2,04 2,13 2,17 asse lumique calculé h I Irique)_1,761,89 2,05 2,15 2,27 ! II I I I I i la.,e 'iolumique calculée (théorique) | 1,76 | 1,89 I 2,05 | 2,15 | 2, 27 | -36 - 2582310 TABLEAU XI AGENT FLUIDIFIANT B | ESSAI No 47 48 49 50 51 52 Taux de en parties en poids | CaC03 par rapport 750 800 750 800 I 850 880 l au mélange total I I._____________________________________,,,-1 ____ 1_______I 1______ 1 _, 1_____ I I I.I I i1 I Indice de fluidité en g pour 23,5 0 202 136 I 24,0 0,50 minutes I l__ _ _ _ _ _ _I_ _| _ _ I_ _ | _ Ces tableaux permettent d'observer dans la préparation des agrégats l'efficacité de la combinaison du polymère polyoléfinique d'indice de fluidité au moins égal à 50 avec l'agent fluidifiant grâce à la comparaison des indices de fluidité (tableaux X et XI). Ils permettent également de constater par la comparaison des masses volumiques réelles mesurées et théoriques que les agrégats sont bien formés d'une pâte plastique et cohérente, ceci montrant que le polymère et/ou copolymère selon l'invention sert au plus à remplir les vides interparticulaires de la structure de forte compacité formée par les matières minérales pulvérulentes. Tous les agrégats relatifs à l'invention ont présenté une excellente redispersion dans les polymères et/ou copolymères de redispersion précités, redispersion qui s'est révélée supérieure aux "mélangesmaîtres" de l'art antérieur, bien que les quantités de matières minérales pulvérulentes soient très supérieures (1116 parties en poids pour 100 parties de polymère) à celles pratiquées au maximum dans l'art antérieur (400 parties en poids pour 100 parties de polymères). La méthode utilisée pour tester la redispersion est celle décrite dans l'exemple 3 (extrusion de film de 20 um). - 37 - 2582310 Exemple 7: Cet exemple illustre la réalisation d'agrégats selon l'invention comportant diverses matières minérales pulvérulentes, tels que talc, hydrate d'alumine, kaolin calciné, dioxyde de titane. Tous les agrégats (essais 53 à 62) ont été préparés selon le protocole décrit dans le mode 2 de préparation de l'exemple 1. Pour tous ces essais, le polymère polyoléfinique selon l'invention d'indice de fluidité au moins égal à 50 était un mélange de Vestoplast 3632 (Société HULS) et de Vestowax H2 (cire de polyéthylène de la Société HULS) dans des proportions en poids de 95 % du premier et de 5 % du deuxième. L'agent fluidifiant, le même pour tous ces essais, était un alkylphosphate de formule C14H290 OPO3H2 Les essais témoins 53, 56, 58 et 60 relatifs au talc, au kaolin et à l'hydrate d'alumine ont été très difficilement réalisables, voire irréalisables à 800 parties en poids par rapport à la formule totale en l'absence de la combinaison nouvelle constituée par au moins une polyoléfine d'indice de fluidité au moins égal à 50 et l'agent fluidifiant. Les agrégats ainsi préparés ont été soumis à une mesure de l'indice de fluidité selon la norme ASTM 1238, à deux couples de température-charge (140 C - 2,16 kg) et (190 C - 5 kg) en conservant la même filière. Toutes les données relatives aux compositions des agrégats et les résultats d'indice de fluidité mesuré ont été regroupés dans le tableau XII ci-après: TABLEAU XII Parties en poidsl Parties en poids[ Parties en poidsl de matières de matières d'agent INDICE DE FLUIDITE l l | minérales minérales pour fluidifiant par MATIERE MINERALE ESSAI N par rapport au 100 parties en rapport au 140 C-2,16 kgI 190 C-5 kg I | |au mélange total| poids de mélange total l l l l polymère TALC 53 800 416 O | non mesurableinon mesurablel OOS I 54 800 416 7,5.. 88 Talcs de LUZENAC 55 850 599 8 non mesurable sous 10 kg II I I t i- ', I I I I Hydrate d'alumine 56 800 416 O mélange non réalisable OL 104 57 800 416 8 | _ 0,1 Société MARTINSWERK Kaolin 58 800 | 416 O mélange non réalisable Calciné Whitetex 59 800 416 8 non mesurable sous 10 kg Société FREEPORT Ti02 60 800 416 O 2,80.. RL 90 61 800 416 8 245,00.. THANN et MULHOUSE 62 870 717 8,7.. 10 II I _ i I, I _ I.t1 Ln Uv Co - 39 - 2582310 Les agrégats selon l'invention relatifs aux essais 54, 55, 57, 59, 61 et 62 ont été soumis à des tests de redispersion tels qu'ils ont été décrits dans les exemples 2 et 4. Quelle que soit la matière minérale pulvérulente utilisée, tous les agrégats précités appartenant au domaine de l'invention ont manifesté une excellente redispersion dans des polymères et copolymères aussi divers que des polychlorures de vinyle, des polyesters saturés (par exemple polytéréphtalate d'éthylène) et des polycarbonates. Pour ce faire, on a extrudé à la filière plate une bande de 2 mm d'épaisseur au moyen d'une extrudeuse monovis GOETTFERT dont la vis avait un diamètre D: 30 mm et une longueur de 25 D. L'extrusion a été réalisée aux températures de transformation habituelles des divers polymères de redispersion. Les bandes ainsi produites avaient un bon aspect de surface et une bonne élasticité. A partir de ces bandes, on a préparé des films d'épaisseur 100 pm grâce à une presse de compression travaillant à chaud. L'examen de ces films à la-loupe binoculaire (grossissement 50) révèle une très bonne homogénéité du film et l'absence d'agglomérats. - 40 2582310 REVENDICATIONS i - Agrégats thermoplastiques cohérents à très haute teneur en matières minérales pulvérulentes se composant desdites matières, de polymères et/ou copolymères polyoléfiniques et éventuellement de divers adjuvants connus, caractérisés en ce que, dans le but qu'ils aient simultanément une masse volumique proche et au plus égale à la masse volumique théorique des matières minérales pulvérulentes entrant dans leur composition et une excellente compatibilité pour les polymères de redispersion, les vides interparticulaires délimités par les grains de matières minérales pratiquement en contact sont au plus remplis, en présence d'un agent fluidifiant d'au moins un polymère et/ou copolymère polyoléfinique de point de fusion et/ou de ramollissement au moins égal à 60 C et d'indice de fluidité d'au moins 50 (mesuré selon la norme ASTM 1238). 2 - Agrégats thermoplastiques 'à très haute teneur en matières minérales pulvérulentes selon la revendication 1, caractérisés en ce que ils se composent de: a) 19,99 à 4,05 parties en poids par rapport à la masse totale d'au moins un polymère et/ou copolymère polyoléfinique de point de fusion et/ou de ramollissement au moins égal à 600C et d'indice de fluidité d'au moins 50, b) 80 à 95 parties et préférentiellement de 85,7 à 92,3 parties en poids par rapport à la masse totale, de matières minérales pulvérulentes, représentant de 400 à 1900 et préférentiellement de 600 à 1200 parties en poids pour 100 parties en poids dudit polymère et/ou copolymère. c) enfin de 0,01 à 0,95 partie en poids d'un agent fluidifiant du mélange par rapport à la masse totale. 3 - Agrégats thermoplastiques cohérents à très haute teneur en matières minérales pulvérulentes selon les revendications i ou 2 caractérisés en ce que les polymère et/ou copolymère polyoléfiniques sont choisis dans le groupe constitué par les polyéthylènes de basse densité, linéaires ou ramifiés ou de haute densité, les polypropylènes homopolymères ou copolymères, les polyisobutylènes, les copolymères de deux au moins des monomères éthylène, - 41 - 582310 propylène et isobutylène, les polyoléfines modifiées par greffage ou copolymérisation. 4 - Agrégats thermoplastiques cohérents à très haute teneur en matières minérales pulvérulentes selon la revendication 3 caractérisés en ce que les polyoléfines modifiées par greffage ou copolymérisation sont préférentiellement les polyoléfines halogénées, les polyéthylènes-vinylacétate, les polyéthylènes-acide acrylique, les polyéthylènes-éthylacétate, les polyéthylènes-métacrylate, les polyéthylènes-butylacrylate, les polypropylènes modifiés EPDM et les polypropylènes modifiés SEBS. - Agrégats thermoplastiques cohérents à très haute teneur en matières minérales pulvérulentes selon la revendication 3 caractérisés en ce que les polymère et/ou copolymère polyoléfiniques sont obtenus par mélange de deux au moins d'entre eux. 6 - Agrégats thermoplastiques cohérents à très haute teneur en matières minérales pulvérulentes selon l'une quelconque des revendications 1 à 5 caractérisés en ce que les polymère et/ou copolymère polyoléfiniques sont préférentiellement choisis parmi ceux disposant d'un point de fusion et/ou de ramollissement d'au moins 60 C et d'un indice de fluidité d'au moins 200 selon la norme ASTM 1238. 7 - Agrégats thermoplastiques cohérents à très haute teneur en matières minérales pulvérulentes, selon l'une quelconque des revendications 1 à 6 caractérisés en ce que lesdites matières minérales pulvérulentes entrant dans leur composition seules ou en mélange sont choisies parmi les sels et/ou les oxydes minéraux contenant au moins un élément métallique. 8 - Agrégats thermoplastiques cohérents à très haute teneur en matières minérales pulvérulentes selon la revendication 7 caractérisés en ce que les matières minérales pulvérulentes sont choisies parmi les carbonates alcalino-terreux, le carbonate de magnésium, le carbonate de zinc, la dolomie, la chaux, la magnésie, les sulfates de baryum, de calcium, les hydroxydes d'aluminium, la silice, le kaolin, le talc, le mica, les oxydes de zinc, de fer, de titane, les fibres et billes de verre, la wollastonite. 9 - Agrégats thermoplastiques cohérents à très haute teneur en matières minérales pulvérulentes selon l'une quelconque des revendications 1 à 8 caractérisés en ce ce que aux matières minérales pulvérulentes sont adjointes - 42 - 2582310 des matières pulvérulentes organiques d'origine naturelle et/ou synthétique, en particulier les colorants, l'amidon, les fibres et farine de cellulose, les fibres de carbone. - Agrégats thermoplastiques cohérents à très haute teneur en matières minérales pulvérulentes selon l'une quelconque des revendications 1 à 9 caractérisés en ce que les matières pulvérulentes minérales et/ou organiques ont au moins une dimension comprise entre 0,01 et 100 >m et préférentiellement entre 0,5 et 5 pm. 11 - Agrégats thermoplastiques cohérents à très haute teneur en matières minérales pulvérulentes selon l'une quelconque des revendications 1 à 9 caractérisés en ce que l'agent fluidifiant est un phosphate de formule: 0o R-(A)-(B)-O-P-O-R' m n! OH dans laquelle (A) est l'oxyde d'éthylène, (B) est l'oxyde de propylène, avec O(m + n) -NO2, -NH2, -CONH2, -CN, -OPO3H2. 13 - Agrégats thermoplastiques cohérents à très haute teneur en matières minérales pulvérulentes selon les revendications 11 et 12 caractérisés en ce que le radical R' est identique au radical R.